(57)【要約】本発明は、少なくとも３つのポリマー分岐を含む高度分岐ポリマーに関する。前記ポリマー分岐は主分岐または第二の分岐を成し、それぞれが少なくとも１つの少なくとも三価の分岐点を有して、これにより少なくとも２つの、互いに分離独立し、それぞれが少なくとも１つの鎖のコア内に位置する少なくとも三価の分岐点を形成している。前記ポリマーは、ガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合は前記ポリマー全重量の５０％よりも大、好ましくは５５％よりも大、さらにより好ましくは６０％より大である。【特許請求の範囲】
【請求項１】
少なくとも３つのポリマー分岐を含む高度分岐ポリマーであって、前記ポリマー分岐が主分岐または第二の分岐を成し、それぞれが少なくとも１つの少なくとも三価の分岐点を有して、これにより少なくとも２つの、互いに分離独立し、それぞれが少なくとも１つの鎖のコア内に位置する少なくとも三価の分岐点を形成しているポリマーであって、
ガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大であることを特徴とする、高度分岐ポリマー。
【請求項２】
ガラス転移温度（Tg）が２０乃至１５０℃、好ましくは２０乃至１００℃である少なくとも１つのポリマー配列をさらに含むことを特徴とする、請求項１に記載のポリマー。
【請求項３】
上記条件下で測定される瞬間回復（Ri）が、５０乃至１００％、好ましくは５５乃至１００％、さらに好適には５５乃至９５％、理想的には６０乃至９５％であることを特徴とする、請求項１または２に記載のポリマー。
【請求項４】
３００秒での回復（R300）が５５乃至１００％、好ましくは６０乃至１００％、さらに好適には８０乃至１００％であることを特徴とする、請求項１乃至３のいずれか一項に記載のポリマー。
【請求項５】
１０００％より大、好ましくは１５００％より大なる引張破断伸度を有することを特徴とする、請求項１乃至４のいずれか一項に記載のポリマー。
【請求項６】
前記ポリマーの全結合数の０．１乃至１０％、好ましくは０．５乃至５％を成す架橋点を含むことを特徴とする、請求項１乃至５のいずれか一項に記載のポリマー。
【請求項７】
２０℃において１重量％より大なる水溶解度を有することを特徴とする、請求項１乃至６のいずれか一項に記載のポリマー。
【請求項８】
１つ以上のエチレン性モノマーから誘導される単位を含むことを特徴とする、請求項１乃至７のいずれか一項に記載のポリマー。
【請求項９】
コポリマーの数平均分子量が、5000g/mol乃至1500000g/mol、とりわけ5500g/mol乃至1000000g/mol、さらに好適には6000g/mol乃至900000g/molであることを特徴とする、請求項１乃至８のいずれか一項に記載のポリマー。
【請求項１０】
親水性単位を含み、その重量割合が５乃至７０％、好ましくは５乃至６５％、さらに好ましくは５乃至５０％であり、これら親水性単位が特に１つ以上のエチレン性モノマーから誘導されることを特徴とする、請求項１乃至９のいずれか一項に記載のポリマー。
【請求項１１】
１つ以上のエチレン性モノマーが、カルボン酸またはスルホン酸、例えばアクリル酸もしくはメタクリル酸、直鎖状、分岐、環状、もしくは複素環の鎖を有するC1-20アルキル（メタ）アクリレート、C1-4ヒドロキシアルキル（メタ）アクリレート、所定のビニルエステル、所定のビニルエーテル、スチレン、所定の置換スチレン、複素環モノマー、任意にエーテル化されたヒドロキシル終端モノエチレングリコール、ジエチレングリコールもしくはポリエチレングリコールの（メタ）アクリレート、（メタ）アクリルアミド、所定の脂肪族、脂環族、もしくは芳香族のメタクリルアミド、フッ化もしくは過フッ化基を有する（メタ）アクリレートもしくはビニルモノマー、またはフッ化もしくは過フッ化基を有する（メタ）アクリルアミド、シリコーン含有ビニルもしくは（メタ）アクリレートモノマーまたはシリコーン含有（メタ）アクリルアミド、任意に中性化もしくは四級化されたアミン官能を有するアクリルもしくはビニルモノマー、及びエチレン性カルボキシベタインもしくはスルホベタイン誘導体から選択されることを特徴とする、請求項８または１０に記載のポリマー。
【請求項１２】
前記分岐点が、三価の分岐点であることを特徴とする、請求項１乃至１１に記載のポリマー。
【請求項１３】
化粧品として許容される媒質中に少なくとも３つのポリマー分岐を含む少なくとも１つの高度分岐ポリマーを含む組成物を適用する工程を含む美容方法であって、前記ポリマー分岐が主分岐または第二の分岐を成し、それぞれが少なくとも１つの少なくとも三価の分岐点を有して、これにより少なくとも２つの、互いに分離独立し、それぞれが少なくとも１つの鎖のコア内に位置する少なくとも三価の分岐点を形成しており、さらに、
前記ポリマーがガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大であることを特徴とする方法。
【請求項１４】
化粧品として許容される媒質中に少なくとも３つのポリマー分岐を含む少なくとも１つの高度分岐ポリマーを含む組成物であって、
前記ポリマー分岐が主分岐または第二の分岐を成し、それぞれが少なくとも１つの少なくとも三価の分岐点を有して、少なくとも２つの、互いに分離独立し、それぞれが少なくとも１つの鎖のコア内に位置する少なくとも三価の分岐点を形成しており、またこのポリマーが、そのガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大であることを特徴とする化粧品組成物。
【請求項１５】
化粧品として許容される媒質が、水、ケトン、アルコール、アルキレングリコール、アルキレングリコールエーテル、C2-7アルキルアセテート、エーテル、アルカン、芳香族炭化水素、アルデヒド、及び揮発性オイルから選択される１つ以上の好適な溶媒を含むことを特徴とする、請求項１４に記載の組成物。
【請求項１６】
化粧品として許容される前記媒質が、動物、植物、鉱物、または合成由来の、室温にて液体または固体である脂肪物質を含む脂肪相をさらに含むことを特徴とする、請求項１４または１５に記載の化粧品組成物。
【請求項１７】
化粧品として許容される前記媒質が、１つ以上のアニオン性、カチオン性、非イオン性、合成、または天然由来の、フィルム形成性ポリマー及び／または１つ以上の可塑剤をさらに含むことを特徴とする、請求項１４乃至１６のいずれか一項に記載の化粧品組成物。
【請求項１８】
化粧品として許容される前記媒質が、顔料及び／または真珠光沢剤及び／またはフィラーからなる粒子相をさらに含むことを特徴とする、請求項１４乃至１７のいずれか一項に記載の化粧品組成物。
【請求項１９】
生理学的に許容される前記媒質が、１つ以上の酸化防止剤、香料、精油、保存料、親油性もしくは親水性の美容活性物質、水和剤、ビタミン、染料、必須脂肪酸、スフィンゴ脂質、自己日焼け剤、サンスクリーン、起泡防止剤、金属イオン封鎖剤、酸化防止剤、またはフリーラジカルスカベンジャーをさらに含むことを特徴とする、請求項１４乃至１８のいずれか一項に記載の化粧品組成物。
【請求項２０】
有機溶液、水溶液もしくは水性アルコール性溶液、懸濁液、分散物または溶液、任意に増粘もしくはゲル化されたもの、ムース、スプレー、水中油型、油中水型、もしくは多相エマルション、フリーパウダー、コンパクトパウダーもしくはキャストパウダー、固体もしくは無水のペーストの形態であることを特徴とする、請求項１４乃至１９のいずれか一項に記載の化粧品組成物。
【請求項２１】
ヘアスプレーまたはヘアスタイリング製品であることを特徴とする、請求項１４乃至２０のいずれか一項に記載の化粧品組成物。
【発明の詳細な説明】
【技術分野】
【０００１】
本発明の主題は、低いガラス転移温度（Tg）を有する少なくとも１つのポリマー配列を含む高度分岐ポリマー、及びこれらポリマーの製造方法である。本発明はまた、これらポリマーを含む化粧品組成物及びその使用、とりわけヘアスタイル固定及び／または維持用製品の分野における使用に関する。
【背景技術】
【０００２】
「高度分岐ポリマー」、すなわち少なくとも３つのポリマー分岐を含むポリマーであって、前記ポリマー分岐が主分岐または第二の分岐を成し、それぞれが少なくとも１つの少なくとも三価の分岐点を有して、これにより少なくとも２つの、互いに分離独立した少なくとも三価の分岐点を形成しているポリマーは既知である。各分岐点は、少なくとも１つの鎖のコア内に位置する。
【０００３】
本発明の文脈において、「三価の分岐点」なる語は、そのうち少なくとも２つの分岐が異なる化学組成または異なる構造である３つのポリマー分岐間の接合点を意味すると理解される。例えば、所定の分岐は親水性であってよく、すなわちこれらは親水性モノマーを優勢に含んで良く、一方で別の分岐は疎水性であってよく、すなわちこれらは主に疎水性モノマーを含む。別の分岐はランダムポリマーまたはブロックポリマーを形成しても良い。
【０００４】
少なくとも３つのポリマー分岐を含む高度分岐ポリマーであって、前記ポリマー分岐が主分岐または第二の分岐を成し、それぞれが少なくとも１つの少なくとも三価の分岐点を有して、これにより少なくとも２つの、互いに分離独立した少なくとも三価の分岐点を形成しているポリマーが好ましい。各分岐点は、少なくとも１つの鎖のコア内に位置する。
【０００５】
類推によって、「少なくとも三価の分岐点」なる語は、少なくとも３つのポリマー分岐間の、例えばｎ個のポリマー分岐（そのうち少なくともｎ−１個の分岐が異なる化学組成または異なる構造である）間の接合点を意味すると理解される。
【０００６】
「鎖のコア」なる語は、ポリマー鎖の２つの末端を成す原子以外の、この鎖内に位置する原子を意味する。
【０００７】
「高度分岐ポリマー」の概念の本発明による定義は、特に、
・分岐ポリマーまたはグラフトポリマー、すなわちそれぞれが直鎖状の側鎖の出発点である多数の三価の分岐点を有する主鎖からなるポリマーであって、前記側鎖が１つ以上のブロックからなり、これらの側鎖が本来的に主鎖と同一であるかまたは相違するもの、例えばTgが０乃至３０℃の炭素／フッ素骨格を有するコポリマー及び２５℃より高いTgの剛性グラフトコポリマーに関する文献EP815848、あるいは剛性の親水性ビニル／アクリル骨格を有するコポリマー及び疎水性可撓性グラフトコポリマーに関する文献WO97/35541に記載されているもの；
・櫛型ポリマー（グラフトポリマーの特殊な場合）、すなわちそれぞれが直鎖状の側鎖の出発点である多数の三価の分岐点を有する主鎖から成るポリマー（Glossary of Basic Terms in Polymer Science/IUPAC/1996）であって、前記分岐点が一定の間隔で位置するもの；及び
・星型ポリマー、すなわち全ての分岐点が一点に位置するもの；
を含まない。
【０００８】
図１は、「高度分枝ポリマー」の概念の理解を容易にすることを意図した図である。
図中では、「Ｔ」点は三価の点を表す。細線、太線、及び円の連続で形成された線は、異なる化学組成または異なる構造のポリマー分岐を表す。
【０００９】
本発明によれば、ポリマーのガラス転移温度（Tg）は、ＤＭＴＡ（動的及び機械的温度分析）によって測定される。
【００１０】
ポリマーのガラス転移温度（Tg）を測定するためには、Polymer Laboratories社製のＤＭＴＡ装置を使用して、約１５０±５０μmの厚さ、５mmの幅、及び１０mmの長さのポリマーフィルム標本について、２３℃にて２４時間乾燥させた後５０−５５％の相対湿度にて粘弾性試験が行われる。引張応力をこの標本に与える。該標本に０．０１Nの静的力を加え、ここに振動数１Hzにて±８μmの正弦変位を重ねる。こうして、該標本を直線範囲で低いひずみレベルで変形させる。この引張応力を、−１５０℃乃至＋２２０℃の範囲の温度にて前記標本に加えるが、前記温度は１分ごとに３℃変化させる。
【００１１】
その後、試験したポリマーの複素弾性係数E*＝E'＋iE”を温度の関数として測定する。
【００１２】
これらの測定について、動的貯蔵率E'、及び動的損失率E"、及びさらに減衰率tanδ（＝E"/E'）をさらに演繹する。
【００１３】
tanδ値の曲線を温度の関数としてプロットする。この曲線は少なくとも１つのピークを示す。前記ポリマーのガラス転移温度（Tg）は、このピークが生じる温度に相当する。
【００１４】
前記曲線が２つのピークを有する場合（この場合にはポリマーは少なくとも２つの（Tg）を有する）、試験したポリマーのTgの値は前記曲線が最も大きな振幅を有する温度であると理解される（すなわち、tanδの最大値に相当する。この場合は、「優勢な」Tgのみが試験したポリマーのTgの値として理解される）。
【００１５】
高度分岐ポリマー及びその製造方法及び髪用化粧品におけるその使用は、例えば、国際出願WO01/96429に記載されている。
【００１６】
この国際出願WO01/96429は、第１のタイプのアクリルモノマー及び、反応性の異なる２つの重合性官能を有する分岐モノマーから調製されて、第２のタイプのアクリルモノマーの存在下で引き続き重合化されてもよい、ペンダントアリル単位を含むポリマーとして得られる高度分岐ブロックポリマーに関する。
【００１７】
しかしながら、この先願に記載されたポリマーは、ヘアスタイルの維持及び／または保持における改善は、ほとんど提供していない。
【００１８】
化粧品分野では、被膜、とりわけ接着性もしくはフィルム形成性のものを懸案のケラチン物質、例えば髪、皮膚、睫、または爪上に得るための組成物がしばしば求められている。
【００１９】
特に、これらの組成物は色（メイクアップもしくはヘアダイ組成物）、光沢のあるまたはマットな外観（皮膚のメイクアップもしくはケア用組成物）、物理特性、例えば整髪特性（髪用、特にヘアスタイリング用組成物）、並びにケアもしくは保護特性を与えうる。
【００２０】
一般的に、化粧用被膜の優れた残留（remanence）及び保持力、並びに支持体への優れた接着が求められている。特に、この被膜が機械的攻撃、例えば摩擦及び別の物質との接触による転移に耐え、水、汗、涙、雨、皮脂、及びオイルに耐えうることが望ましい。これは特に、メイクアップの場合において、とりわけ色と光沢との長期間の保持を達成すること、及び色が転移しないことが望ましいリップスティックの分野において；皮脂及び汗の分泌にもかかわらず本来の色合いのマットな特性を維持する一方で、提供される色が保持され、且つ転移が回避されることが望ましいファンデーション、アイシャドウ、及びパウダーの分野において言えることである。
【００２１】
さらにまた、メイクアップ組成物は、つけていて快適でなければならず、過度にべたつくテクスチャーを有していてはならない。
【特許文献１】EP815848
【特許文献２】WO97/35541
【発明の開示】
【発明が解決しようとする課題】
【００２２】
本発明により提示される課題は、自然で耐久性の化粧を繊維に施し、且つ十分に均一で耐性のフィルムを形成しうるポリマーを見出すことである。
【課題を解決するための手段】
【００２３】
驚くべきことにまた予期せぬことに、出願人は、所定の、ガラス転移温度（Tg）に関する非常に特定の要求に見合う高度分岐ポリマーが、上述の要求に完全に見合うことをここに見出した。
【発明を実施するための最良の形態】
【００２４】
本発明の１つの主題は、少なくとも３つのポリマー分岐を含む高度分岐ポリマーであって、前記ポリマー分岐が主分岐または第二の分岐を成し、それぞれが少なくとも１つの少なくとも三価の分岐点を有して、これにより少なくとも２つの、互いに分離独立し、それぞれが少なくとも１つの鎖のコア内に位置する少なくとも三価の分岐点を形成しているポリマーであって、ガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大である、高度分岐ポリマーである。
【００２５】
理論に拘束されることなく、出願人は低いTgを有するポリマー配列が重量割合で５０％を超えることが、髪の周囲に可撓性の層または皮膚表面に可撓性の「メッシュ」を構成可能なフィルムの形成の原因であると考えている。
【００２６】
好ましくは、本発明のポリマーは、ガラス転移温度（Tg）は２０乃至１５０℃、好ましくは２０乃至１００℃である少なくとも１つのポリマー配列をさらに含む。
【００２７】
有利には、本発明によるポリマーは、当該ポリマーの全結合数の０．１乃至１０％、好ましくは０．５乃至５％を成す架橋点を含む。
【００２８】
前記高度分岐ポリマーの弾性特性を特徴付ける物理パラメータは、とりわけその引張回復及びその引張破断伸度である。
・回復（R（％））は、試験標本を迅速に予め決定した伸度に伸ばし、その後引張を開放して試験標本の長さを測定することからなる、引張クリープ試験によって決定される。測定を伸展直後に行われるならば、測定されるのは瞬間回復Riであり、これが時間ｔ後に行われるならば、測定されるのは回復Rtである；
・引張試験の際、引張破断伸度（εbreak（％））は、コポリマー標本が破断する前の該標本の最大ひずみに相当する。
【００２９】
本発明の弾性特性を有する高度分岐ポリマーを特徴付けるために使用されるクリープ試験は、下記のように行われる。
【００３０】
第１に、これらのパラメータが、前記コポリマーにとって適当な溶媒、例えば水中の該コポリマーの溶液を、室温にて相対湿度およそ５０％にて乾燥させることによって得られるフィルムに関することに留意すべきである。
【００３１】
単調引張をかけた機械特性を、ASTM Standards, Volume 06.01 D 2370-92 "Standard Test Method for Tensile Properties of Organic Coatings"に従って測定する。こうして変位の速度が与えられ、試験標本の長さ（L）及びこの長さをもたらすのに要した力（f）が同時に測定される。
【００３２】
試験標本としては、２３±２℃及び５５±５％の相対湿度にて４８時間乾燥させた後に得られる５０μm１５０±５０μmの厚さを有するコポリマーのフィルムを使用する。このフィルムは、水またはエタノール中に前記コポリマーを６重量％含む溶液または分散液から、前記溶液または分散液をTeflon（登録商標）（PTFE）基板上に付着させて得られる。
【００３３】
試験標本は、ゲージ長３３mm及びゲージ幅６mmのダンベル形状である。
【００３４】
試験は、変位を測定するための光学伸縮計を装備した引張試験機で行うが、前記機械はZwick Z010の名称で市販されている。
【００３５】
測定は、乾燥と同じ温度及び湿度条件下、即ち２３±２℃の温度及び５５±５％の相対湿度にて行われる。
【００３６】
各試験標本を、互いから５０±１mmの距離をおいた２つのジョーの間に固定し、５０mm／分の割合で（上記温度及び相対湿度条件下で）引張る。こうして変位の速度を与え、試験標本の長さ（L）及びこの長さをもたらすのに要した力（f）を同時に測定する。
【００３７】
長さ（L）は光学伸縮計を用い、ダンベル試験標本上においた接着性のラベルを使用して測定する。２つのラベル間の最初の距離が、ひずみε＝（L/L0）×１００（％）を算出するために使用されるゲージ長さL0を決定する。
【００３８】
弾性回復は下記のように決定される。
弾性回復（R（％））は、試験標本を１００％（Lmax）の伸度、すなわちその最初の長さの２倍に伸ばす。その後引張を開放し、引張伸長速度と同等の、すなわち５０mm／分の復帰速度を与える。
【００３９】
瞬間弾性回復（Ri＝εi）を、負荷ゼロに戻した直後に試験標本の伸長（最初の長さに対する％で表される）を測定することによって決定する。したがって、これは、応力ゼロでの瞬間残留ひずみεirによって定義される。
瞬間弾性回復（Ri＝εi）は、下式によって算出される。
Ri＝εi＝１００−εi、residual
【００４０】
瞬間回復の値は、当該ポリマーの分子量または硬質及び軟質の配列の性質、数、並び方、及び相対割合等の多くの要素に依存する。
【００４１】
本発明の弾性特性を有する高度分岐ポリマーは、一般的に、上述の条件下で測定される瞬間弾性回復（Ri）が５０乃至１００％、好ましくは５５乃至１００％、さらに好適には５５乃至９５％、理想的には６０乃至９５％のものである。
【００４２】
３００秒回復を測定するためには、前記の操作を経た試験標本をさらに３００秒間応力ゼロに維持し、その伸長の程度（％）（ε300＝R300）を測定する。３００秒回復（R300）（％）は、下式によって与えられる。
ε300＝R300＝１００−ε300、residual
【００４３】
本発明の弾性特性を有する高度分岐ポリマーは、一般的に、上述の条件下で測定される３００秒回復（R300）が５５乃至１００％、好ましくは６０乃至１００％、理想的には８０乃至１００％のものである。
【００４４】
本発明のコポリマーは、当該コポリマー標本が破断する前にかけうる、最大ひずみに相当し、％で表される、引張応力もしくは破断伸度εbreakによっても定義される。
この場合は、試験は試験標本が破断するまで行われる。
【００４５】
さらにまた、前記高度分岐ポリマーは１０００％より大、好ましくは１５００％より大なる引張破断伸度を有する。
【００４６】
本発明によれば、前記ポリマーは有利には２０℃において１重量％より大なる水溶解度を有する。
【００４７】
ホモポリマーは、２５℃の水に１重量％の量で溶解させた場合に透明な溶液を生成するならば水溶性と呼称される。
【００４８】
ホモポリマーは、２５℃の水中に１重量％の量で、微細な、一般的に球形の粒子の安定な懸濁液を生成するならば水分散性と呼称される。前記分散物を構成する粒子の平均径は１μm未満であり、より一般的にはこれが５乃至４００nm、好ましくは１０乃至２５０nmの範囲である。これらの粒子径は、光拡散によって測定される。
【００４９】
有利には、本発明による高度分岐ポリマーは、とりわけラジカル重合によって重合しうる１つ以上のエチレン性モノマーから誘導される単位を含む。
【００５０】
より有利には、１つ以上のエチレン性モノマーから誘導される単位は、カルボン酸またはスルホン酸、例えばアクリル酸もしくはメタクリル酸、直鎖状、分岐、環状、もしくは複素環の鎖を有するC1-20アルキル（メタ）アクリレート、C1-4ヒドロキシアルキル（メタ）アクリレート、所定のビニルエステル、所定のビニルエーテル、スチレン、所定の置換スチレン、複素環モノマー、任意にエーテル化されたヒドロキシル終端モノエチレングリコール、ジエチレングリコールもしくはポリエチレングリコールの（メタ）アクリレート、（メタ）アクリルアミド、所定の脂肪族、脂環族、もしくは芳香族のメタクリルアミド、フッ化もしくは過フッ化基を有する（メタ）アクリレートもしくはビニルモノマー、またはフッ化もしくは過フッ化基を有する（メタ）アクリルアミド、シリコーン含有ビニルもしくは（メタ）アクリレートモノマーまたはシリコーン含有（メタ）アクリルアミド、任意に中性化もしくは四級化されたアミン官能を有するアクリルもしくはビニルモノマー、及びエチレン性カルボキシベタインもしくはスルホベタイン誘導体から選択される。
【００５１】
好ましくは、前記コポリマーの数平均分子量は、5000g/mol乃至1500000g/mol、とりわけ5500g/mol乃至1000000g/mol、さらに好適には6000g/mol乃至900000g/molである。
【００５２】
さらに好ましくは、本発明によるポリマーは、親水性単位を含み、その重量割合は５乃至７０％、好ましくは５乃至６５％、さらに好ましくは５乃至５０％であり、これら親水性単位は特に１つ以上のエチレン性モノマーから誘導されるものである。
【００５３】
重量平均分子量（Mw）及び数平均分子量（Mn）は、GPC（ゲル浸透クロマトグラフィー）：溶離剤としてTHF；直鎖状ポリスチレン標準で得られる検量線；屈折検出器によって測定される。
【００５４】
本発明による高度分岐ポリマーは、それ自体当業者に知られた重合法を用いて得られる。
【００５５】
これらの方法は、例えば多官能性剤を用いるラジカル重合からなる少なくとも１つの工程を含んで良い。この場合は、以下：
・不飽和を有する、例えば（メタ）アクリレート、（メタ）アクリルアミド、ビニルもしくはアリルタイプのモノマー等の、ラジカル重合によって重合可能なエチレン性モノマー；と
・多官能性化合物、すなわち多数の不飽和を当該化合物全重量に対して約０．０５乃至１５％、さらに好適には０．０５乃至１２％、好ましくは０．０５乃至１０重量％の範囲の割合で有するもの；
とを反応させて良い。好ましくは、前記多官能性化合物が様々な反応性を有する。例えば、多官能性化合物は、アクリル官能及びアリル官能を含んでいて良い。
【００５６】
前記高度分岐ポリマーはまた、以下に示すように、下記：
・ラジカル重合によって重合可能なエチレン性モノマー、（メタ）アクリレート、（メタ）アクリルアミド、ビニルもしくはアリル基、＝−−−Ｒと図示されるもの；
・熱活性化もしくはＵＶ照射もしくは不飽和を経る重合の機構以外のあらゆる機構の後に重合を開始できる部位を有する、＝−−−Ａと図示される化合物であって、これは然るに鎖成長を促進させることのできる、すなわち二重結合（＝）を有する部位と、鎖を開始させることのできる部位Ａとの両方を有する化合物；
を反応させて合成して良い。
この方法は、「自己縮合ビニル重合」と呼称される。これは"Chimie et physico chimie des polymeres [Chemistry and physical Chemistry of Polymers] by M. Fontanille and Y. Ganou, DUNOD, 2002, page 368"の論文に記載されている。
【００５７】
高度分岐ポリマーを生成させるためには、不飽和及び／または鎖開始可能な部位Ａを制御されたラジカル重合機構、特に、例えばMacromolecules 35, 1146-48, 2002 by J. Y. Jho and S. H. Yoo; Polym. Prepr. 37(2), 413-14, 1996; Matyjaszewski, Progress in Polymer Science, 26(3), 337-377, 2001, Annex 2.2; Chem. Review 101(12), 3737, 2001; Mueller, Macromolecules 34(18), 62026-13, 2001.に記載のATRP（原子転移ラジカル重合）法に従って反応させて良い。
【００５８】
一般的に、原子転移ラジカル重合は、
・少なくとも１つの転移可能なハロゲン原子を有する開始剤；
・前記開始剤と共に還元工程に関与しうる遷移金属及び「休眠」ポリマー鎖を含む化合物；及び
・遷移金属を含む前記化合物との結合を介して配位することのできる、窒素原子（Ｎ）、酸素原子（Ｏ）、リン原子（Ｐ）、または硫黄原子（Ｓ）を含む化合物から選択して良いリガンド；
の存在下にて１つ以上のラジカル重合可能なモノマーを重合させることにより行われる。
【００５９】
この方法は、特に国際出願ＷＯ９７／１８２４７、及び文献Matyjaszewski et al., published in JACS, 117, 5614(1995).に記載されている。
【００６０】
ハロゲン原子は、好ましくは塩素原子または臭素原子である。
この場合は、部位Ａは、例えばR1-Cl（式中R1＝ベンゼン、OCOCH(CH3)-）である。
【００６１】
網羅的なものではないが、他の方法の中で使用できるのは、例えばChem. Review 101(12), 3681, 2001.に記載されたニトロキシド法である。
【００６２】
ニトロキシド仲介ラジカル重合技術は、C-O NR1R2タイプの結合の形態で成長するラジカル種をブロックすることであり、R1及びR2は、互いに独立に２乃至３０の炭素原子を有するアルキル基であるか、または両方が窒素原子と共に４乃至２０の炭素原子を有する環、例えば2,2,6,6-テトラメチルピペリジニル環などを形成することが可能である。
【００６３】
この重合技術は、例えば、文献"Synthesis of nitroxy-functionalized polybutadiene by anionic polymerization using a nitroxy-functionalized terminator", published in Macromolecules, Volume 30, pages 4238-4242, 1997、及び"Macromolecular engineering via living free radical polymerizations", published in Macromol. Chem. Phys., Vol. 199, pages 923-935, 1998、あるいは国際出願WO-A-99/03894に記載されている。この場合は、部位Ａは例えば下記の通りである。
【００６４】
【化１】
2006523242.tif 000002
【００６５】
・例えばChem. Review 101(12), 3787, 2001に記載のアニオン重合法；及び
・例えばB. Charleux and R. Faust in Advances in Polymer Science 142, pages 1-69, 1999に記載のカチオン重合法；
を用いることも可能である。
【００６６】
好ましくは、前記方法では、２つの工程が行われて様々なタイプの配列を生成する。
有利には、エチレン性モノマーを用いてラジカル重合が行われる。
【００６７】
本発明の主題はまた、化粧品として許容される媒質中に少なくとも３つのポリマー分岐を含む少なくとも１つの高度分岐ポリマーを含む組成物であって、前記ポリマー分岐が主分岐または第二の分岐を成し、それぞれが少なくとも１つの少なくとも三価の分岐点を有して、少なくとも２つの、互いに分離独立し、それぞれが少なくとも１つの鎖のコア内に位置する少なくとも三価の分岐点を形成しており、またこのポリマーが、そのガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大であることを特徴とする化粧品組成物である。
【００６８】
本発明による組成物は、フィルム形成性被膜を、とりわけ髪表面に形成して良い。
【００６９】
有利には、本発明による組成物においては、前記高度分岐ポリマーは、２０乃至１５０℃のガラス転移温度（Tg）を有する少なくとも１つのポリマー配列をさらに含む。さらに有利には、前記高度分岐ポリマーは、６０乃至１００％の瞬間弾性回復を有し、さらにいっそう有利には、前記高度分岐ポリマーが、８０乃至１００％の３００秒回復を有する。
【００７０】
好ましくは、本発明による組成物において、高度分岐ポリマーは１５００％より大なる引張破断伸度を有する。
【００７１】
さらに好ましくは、前記高度分岐ポリマーは、２０℃において５重量％より大なる水溶解度を有する。
【００７２】
さらに好ましくは、前記高度分岐ポリマーは親水性単位を含み、当該ポリマーの全重量に対するその重量パーセンテージは５乃至７０％、好ましくは５乃至５５％、さらに好ましくは５乃至５０％であり、これらは１つ以上のエチレン性モノマーから誘導されるものである。
【００７３】
さらに好ましくは、前記高度分岐ポリマーは１つ以上のエチレン性モノマーから誘導される単位を含む。
【００７４】
さらに有利には、１つ以上のエチレン性モノマーから誘導される単位の中でも、下記のもの：
・エチレン、イソプレン、及びブタジエン；
・ｎ−ブチルアクリレート、エチルヘキシルアクリレート、イソブチルアクリレート、及びｎ−ヘキシルアクリレート；
・メトキシエチル（メタ）アクリレート、エトキシエチル（メタ）アクリレート、POE（ポリオキシエチレンであってオキシエチレン単位が５乃至３０回繰り返されたもの）（メタ）アクリレート、及びPOE（メタ）アクリレート−（C1乃至C30）アルキル（POE）であってオキシエチレン単位の反復が５乃至３０回であるもの；
・メチルビニルエーテル及びエチルビニルエーテル；
・ビニルプロピオネート、ビニルブチレート、ビニルエチルヘキサノエート、ビニルネオナノエート、及びビニルネオドデカノエート；
・ビニルシクロヘキサン、スチレン、及びビニルアセテート；
・ｔ−ブチルシクロヘキシル、tert-ブチル、t-ブチルベンジル、フルフリル、及びイソボルニルアクリレート；
・メチル、エチル、ｎ−ブチル、及びイソブチルメタクリレート、ｎ−ヘキシル、ｔ−ブチルシクロヘキシル、ｔ−ブチルベンジル、メトキシプロピル、及びイソボルニルメタクリレート；並びに
・N-ブチルアクリルアミド、N-t-ブチルアクリルアミド、N-イソプロピルアクリルアミド、N,N-ジメチルアクリルアミド、及びN,N-ジブチルアクリルアミド；
が好ましい。
【００７５】
特に選択される親水性モノマーの中では、
・ビニルピロリドン、ビニルカプロラクタム、（メタ）アクリル酸、スチレンスルホン酸、アクリルアミドメチルプロパンスルホン酸、ビニル安息香酸、ビニルホスホン酸、及びこれらの塩（中性化剤が、無機塩基、例えばLiOH、NaOH、KOH、Ca(OH)2、NH4OH、または有機塩基、例えば第一級、第二級、もしくは第三級アミン、とりわけ任意にヒドロキシル化されたアルキルアミン、例えばジブチルアミン、トリエチルアミン、ステアラミン、あるいは2-アミノ-2-メチル-プロパノール、モノエタノールアミン、ジエタノールアミン、及びステアラミドプロピルジメチルアミンであってよい）；及び
・C1-C6アミノアルキル（メタ）アクリレート及び（メタ）アクリルアミド、C1-C4N,N-ジアルキル（メタ）アクリレートもしくは（メタ）アクリルアミド、例えばN,N-ジメチルアミノエチルメタクリレート（DMAEMA）、N,N-ジメチルアミノプロピルメタクリルアミド（DMAPMA）及びこれらの塩または第四級化形態；
を挙げて良い。
無機酸の中では、硫酸及び塩酸を挙げて良い。
有機酸の中では、１つ以上のカルボン酸、スルホン酸、もしくはリン酸基を含む酸、酢酸もしくはプロピオン酸、乳酸及び酒石酸を挙げて良い。第四級化剤はハロゲン化アルキル、例えば臭化メチルまたは硫酸アルキル、例えば硫酸メチルまたはプロパンスルトンであってよい。
【００７６】
本発明による組成物においては、化粧品として許容される媒質は、水、ケトン、アルコール、アルキレングリコール、アルキレングリコールエーテル、C2-7アルキルアセテート、エーテル、アルカン、芳香族炭化水素、アルデヒド、及び揮発性オイルから選択される、１つ以上の適当な溶媒を含むと有利である。
【００７７】
前記組成物は、エアロゾルの分野で当業者にはよく知られた、噴射ガスをさらに含んで良い。
【００７８】
所定の化粧品組成物の場合には、前記の化粧品として許容される媒質は、有利には、動物、植物、鉱物、合成由来の、室温にて液体または固体である脂肪物質を含む脂肪相をさらに含む。
【００７９】
有利には、前記の化粧品として許容される媒質は、１つ以上の増粘剤、１つ以上のアニオン性、カチオン性、もしくは非イオン性、合成のもしくは天然由来の、フィルム形成性ポリマー及び／または１つ以上の可塑剤を含むことができる。
【００８０】
さらに所定の場合には、前記の化粧品として許容される媒質は、顔料及び／または真珠光沢剤及び／またはフィラーからなる粒子相をさらに含む。
【００８１】
さらにまた、前記の化粧品として許容される媒質は、酸化防止剤、香料、精油、保存料、親油性もしくは親水性の美容活性物質、水和剤、ビタミン、染料、必須脂肪酸、スフィンゴ脂質、自己日焼け剤、サンスクリーン、起泡防止剤、金属イオン封鎖剤、酸化防止剤、またはフリーラジカルスカベンジャー等の１つ以上の添加剤をさらに含んでよい。
【００８２】
本発明による化粧品組成物は、有機溶液、水溶液もしくは水性アルコール性溶液、懸濁液、分散物または溶液、任意に増粘もしくはゲル化されたもの、ムース、スプレー、水中油型、油中水型、もしくは多相エマルション、フリーパウダー、コンパクトパウダーもしくはキャストパウダー、固体もしくは無水のペーストの形態である。
【００８３】
有利には、本発明の化粧品組成物は、ヘアスプレーまたはヘアスタイリング製品を成す。
【００８４】
本発明の別の主題は、化粧品として許容される媒質中に少なくとも３つのポリマー分岐を含む少なくとも１つの高度分岐ポリマーを含む組成物を適用する工程を含む美容方法であって、前記ポリマー分岐が主分岐または第二の分岐を成し、それぞれが少なくとも１つの少なくとも三価の分岐点を有して、これにより少なくとも２つの、互いに分離独立し、それぞれが少なくとも１つの鎖のコア内に位置する少なくとも三価の分岐点を形成しており、さらに、前記ポリマーがガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大である方法である。
【００８５】
特に、三価の分岐点を有する高度分岐ポリマー、さらにこうした高度分岐ポリマーを含む化粧品組成物、こうしたポリマーを利用する方法、並びに化粧品、特に髪用の化粧品におけるその使用が好ましい。
【００８６】
本発明のとりわけ好ましい主題は、少なくとも３つのポリマー分岐を含む高度分岐ポリマーであって、前記ポリマー分岐が主分岐または第二の分岐を成し、それぞれが少なくとも１つの少なくとも三価の分岐点を有して、これにより少なくとも２つの、互いに分離独立し、それぞれが少なくとも１つの鎖のコア内に位置する少なくとも三価の分岐点を形成しているポリマーであって、ガラス転移温度（Tg）が−１５０乃至−２０℃、好ましくは−１５０乃至−３０℃、さらに好ましくは−１５０乃至−４０℃である少なくとも１つのポリマー配列を含み、このポリマー配列の相対割合が前記ポリマー全重量の５０％よりも大、好ましくは５５％よりも大、さらにより好ましくは６０％より大であることを特徴とする、高度分岐ポリマーの、ヘアスタイルの固定及び／または保持を企図する組成物における使用である。
【００８７】
本発明は、本発明によるポリマーの好ましい実施態様を構成する、以下の非限定的実施例の補助を得てより明確に理解されるであろう。
【実施例】
【００８８】
（実施例１）
ポリマーを、ペルオキシドタイプのラジカル開始剤（tert-ブチルペルオキシピバレート）の存在下での、エチレン性モノマーのCH2=C(CH3)CO2CH2CH=CH2のアリルメタクリレートのラジカル重合により合成した。
【００８９】
スターラーと還流系を取り付けた反応器に、溶媒を仕込んだ。前記反応器を溶媒の還流温度（80℃）に加熱した。
【００９０】
前記モノマーを二段階で加え、好ましくは第一の混合物（混合物１）を第二の混合物（混合物２）の添加前に反応させた。同時に開始剤（溶液３）を加えた。温度を還流温度（80℃）に維持し、混合物２の添加の終了後も重合を継続させた。
【００９１】
様々な混合物及び溶液を、経時的に制御される導入のための系を利用して添加した。
実施例１（本発明による）：
【００９２】
【表１】
2006523242.tif 000003
【００９３】
概要：
【表２】
2006523242.tif 000004
【００９４】
混合物１を、１００gの溶媒混合物（８０／２０のイソプロパノール／水）に１時間かけて加え、その後溶液３を４時間かけて導入した。
混合物２をその後２時間の期間をかけて加えた。
【００９５】
温度を還流温度（80℃）に維持し、反応を２時間継続させた。
その後、沈殿剤５００ｇあたりポリマー溶液を２００g含む石油エーテル中に、ポリマーが析出した。
前記ポリマーを４０℃のオーブン中で乾燥させ、９９％の収率を得た。
【００９６】
その後前記ポリマーを、酸１モル当たり１モルの割合の2-アミノ-2-メチル-プロパノール（AMP）で中和した。前記ポリマーをエタノールに溶解させ、６％の溶液を生成させた。
【００９７】
（実施例２：従来技術−Noveon特許WO01/96429の実施例３）
下記のパーセンテージとしたこと以外は、実施例１と同様の操作を用いた。
【００９８】
【表３】
2006523242.tif 000005
【図面の簡単な説明】
【００９９】
【図１ａ】図１ａは、高度分岐構造の第１の例である。
【図１ｂ】図１ｂは、高度分岐構造の第２の例である。
【図１ｃ】図１ｃは、最小の高度分岐構造を示す例である。
【図１ｄ】図１ｄは、櫛型ポリマー構造を示す例である。
【図１ｅ】図１ｅは、分岐ポリマー構造を示す図である。
【図１ｆ】図１ｆは、星型ポリマー構造を示す図である。
2006523242.tif 000006
【国際調査報告】
2006523242.tif 000007
2006523242.tif 000008
2006523242.tif 000009
2006523242.tif 000010
2006523242.tif 000011
2006523242.tif 000012